(57)【要約】  少なくともキャップトレッドおよびジョイントレスバンドを備えたトレッド部を有する空気入りタイヤであって、前記キャップトレッドがキャップトレッド用ゴム組成物からなり、前記ジョイントレスバンドが繊維コードを繊維コード用被覆ゴム組成物で被覆されてなり、前記キャップトレッド用ゴム組成物は、ジエン系ゴムを含むゴム成分１００質量部に対して老化防止剤を３．０質量部以上含有し、トレッド主溝底部のサブトレッド厚みが０．１〜３．０ｍｍである空気入りタイヤ。【特許請求の範囲】
【請求項１】
トレッド部を有する空気入りタイヤであって、
前記トレッド部が、少なくともキャップトレッドおよびジョイントレスバンドを有し、
前記キャップトレッドがキャップトレッド用ゴム組成物からなり、
前記ジョイントレスバンドが繊維コードを繊維コード用被覆ゴム組成物で被覆されてなり、
前記キャップトレッド用ゴム組成物は、ジエン系ゴムを含むゴム成分１００質量部に対して老化防止剤を３．０質量部以上含有し、
トレッド主溝底部のサブトレッド厚みが０．１〜３．０ｍｍである空気入りタイヤ。
【請求項２】
キャップトレッド用ゴム組成物が、ゴム成分１００質量部に対して、ＨＬＢが５〜１２の界面活性剤および／または炭素数が４０〜７０の分岐アルカンを０．１０〜６．０質量部含有する、請求項１記載の空気入りタイヤ。
【請求項３】
キャップトレッド用ゴム組成物が、ビスフェノール系老化防止剤を含有する、請求項１または２記載の空気入りタイヤ。
【請求項４】
キャップトレッド用ゴム組成物が、フェニレンジアミン系老化防止剤、ビスフェノール系老化防止剤、およびキノリン系老化防止剤からなる群から選ばれる２種以上を含有する、請求項１〜３のいずれか一項に記載の空気入りタイヤ。
【請求項５】
キャップトレッド用ゴム組成物が、ゴム成分１００質量部に対して、フェニレンジアミン系老化防止剤および／またはビスフェノール系老化防止剤を３．０質量部以上含有する、請求項１〜４のいずれか一項に記載の空気入りタイヤ。
【請求項６】
キャップトレッド用ゴム組成物が、ゴム成分１００質量部に対して、フェニレンジアミン系老化防止剤およびキノリン系老化防止剤を３．１質量部以上含有する、請求項１〜５のいずれか一項に記載の空気入りタイヤ。
【請求項７】
繊維コード用被覆ゴム組成物が、フェニレンジアミン系老化防止剤およびビスフェノール系老化防止剤を実質的に含有しない、請求項１〜６のいずれか一項に記載の空気入りタイヤ。
【発明の詳細な説明】
【技術分野】
【０００１】
本発明は、空気入りタイヤに関する。
【背景技術】
【０００２】
自動車用タイヤは、天然ゴムやジエン系合成ゴムを原料としたゴム組成物を用いているため、高オゾン濃度、紫外線条件下、また老化防止剤が消失しやすい高温環境下で劣化が促進され、クラック、例えば、トレッドの主溝底部においてＴｒｅａｄ  Ｇｒｏｏｖｅ  Ｃｒａｃｋｉｎｇ（ＴＧＣ）が生じるおそれがある。【０００３】
近年、タイヤ軽量化のニーズが高くなり、トレッド主溝底部のサブトレッド厚みを薄くすることによりタイヤの軽量化が進められているが、軽量化タイヤを、タイヤディーラー、販売店等で保管していると、ＴＧＣが発生しやすいという問題がある。ＴＧＣは、タイヤを横積みしたり（１０〜１５本程度）、狭い縦積み棚スペースにタイヤが変形する程タイヤを押し込んだりした場合等、トレッド主溝底部においてゴムに歪みが生じた状態で保管した際や、オゾン濃度が高い環境、例えば乾季、モーター回転時の電気火花やオゾン消臭装置がある付近等に保管した場合に、特に起こりやすい。トレッド主溝底部のサブトレッド厚みを薄くすることにより、トレッド主溝底部においてゴムに歪みが生じやすくなり、保管時にＴＧＣが発生しやすくなるものと推測される。【０００４】
オゾン存在下でのクラックの発生やその進行を抑制するためには、例えば、フェニレンジアミン老化防止剤や石油系ワックス等の添加剤がゴム組成物に配合される（例えば、特許文献１）。
【先行技術文献】
【特許文献】
【０００５】
【特許文献１】特開２０１３−１６６９１３号公報
【発明の概要】
【発明が解決しようとする課題】
【０００６】
本発明は、トレッド主溝底部のサブトレッド厚みを薄くしたタイヤを保管し、タイヤリム組みして車に装着して静置した場合であっても、良好な耐ＴＧＣ性能有しつつ、ウェットグリップ性能を改善できる空気入りタイヤを提供することを目的とする。
【課題を解決するための手段】
【０００７】
本発明者らは、鋭意検討の結果、キャップトレッド用ゴム組成物に老化防止剤を所定量配合することで上記課題を解決できること見出し、本発明を完成させた。【０００８】
すなわち、本発明は、
〔１〕少なくともキャップトレッドおよびジョイントレスバンドを備えたトレッド部を有する空気入りタイヤであって、前記キャップトレッドがキャップトレッド用ゴム組成物からなり、前記ジョイントレスバンドが繊維コードを繊維コード用被覆ゴム組成物で被覆されてなり、前記キャップトレッド用ゴム組成物は、ジエン系ゴムを含むゴム成分１００質量部に対して老化防止剤を３．０質量部以上含有し、トレッド主溝底部のサブトレッド厚みが０．１〜３．０ｍｍである空気入りタイヤ、
〔２〕キャップトレッド用ゴム組成物が、ゴム成分１００質量部に対して、ＨＬＢが５〜１２の界面活性剤および／または炭素数が４０〜７０の分岐アルカンを０．１０〜６．０質量部含有する、〔１〕記載の空気入りタイヤ、
〔３〕キャップトレッド用ゴム組成物が、ビスフェノール系老化防止剤を含有する、〔１〕または〔２〕記載の空気入りタイヤ、
〔４〕キャップトレッド用ゴム組成物が、フェニレンジアミン系老化防止剤、ビスフェノール系老化防止剤、およびキノリン系老化防止剤からなる群から選ばれる２種以上を含有する、〔１〕〜〔３〕のいずれかに記載の空気入りタイヤ、
〔５〕キャップトレッド用ゴム組成物が、ゴム成分１００質量部に対して、フェニレンジアミン系老化防止剤および／またはビスフェノール系老化防止剤を３．０質量部以上含有する、〔１〕〜〔４〕のいずれかに記載の空気入りタイヤ、
〔６〕キャップトレッド用ゴム組成物が、ゴム成分１００質量部に対して、フェニレンジアミン系老化防止剤およびキノリン系老化防止剤を３．１質量部以上含有する、〔１〕〜〔５〕のいずれかに記載の空気入りタイヤ、
〔７〕繊維コード用被覆ゴム組成物が、フェニレンジアミン系老化防止剤およびビスフェノール系老化防止剤を実質的に含有しない、〔１〕〜〔６〕のいずれかに記載の空気入りタイヤ、に関する。
【発明の効果】
【０００９】
本発明によれば、トレッド主溝底部のサブトレッド厚みを薄くしたタイヤを保管し、タイヤリム組みして車に装着して静置した場合であっても、良好な耐ＴＧＣ性能有しつつ、ウェットグリップ性能を改善できる空気入りタイヤが提供される。
【発明を実施するための形態】
【００１０】
本発明の一実施形態である空気入りタイヤは、少なくともキャップトレッドおよびジョイントレスバンドを備えたトレッド部を有し、前記キャップトレッドがキャップトレッド用ゴム組成物からなり、前記ジョイントレスバンドが、繊維コードを繊維コード用被覆ゴム組成物で被覆されてなり、前記キャップトレッド用ゴム組成物は、ジエン系ゴムを含むゴム成分１００質量部に対して老化防止剤を３．０質量部以上含有し、トレッド主溝底部のサブトレッド厚みが０．１〜３．０ｍｍを有する。以下、それぞれについて説明する。
【００１１】
なお、本明細書において、「〜」を用いて数値範囲を示す場合、その両端の数値を含むものとする。
【００１２】
＜トレッド部の構成＞
本実施形態に係る空気入りタイヤはトレッド部を有し、該トレッド部は少なくともキャップトレッドおよびジョイントレスバンドを有する。また、該トレッド部は、さらにベーストレッドおよび／またはアンダートレッドを有することが好ましい。
【００１３】
キャップトレッドとは、キャップトレッド用ゴム組成物からなる部材であり、多層構造を有するトレッド部の表層部であり、地面に接地する部材である。
【００１４】
ベーストレッドとは、ベーストレッド用ゴム組成物からなる部材であり、キャップトレッドと、アンダートレッド、またはジョイントレスバンドとの間に位置する部材である。
【００１５】
アンダートレッドとは、アンダートレッド用ゴム組成物からなる部材であり、キャップトレッドまたはベーストレッドと、ジョイントレスバンドとの間に位置し、ジョイントレスバンドまたはブレーカーのタイヤ半径方向外側部分を被覆する部材である。
【００１６】
ジョイントレスバンド（以下、ＪＬＢと表記することもある）とは、繊維コードを繊維コード被覆用ゴム組成物で被覆されてなる部材であり、車両の走行時のタイヤの遠心力によってトレッド部全体がケーシング（トレッド部より下のパッケージ）から浮き上がるのを抑制するために、ブレーカーのタイヤ半径方向外側に設けられる部材である。
【００１７】
本実施形態に係る空気入りタイヤは、トレッド主溝底部のサブトレッド厚みが０．１〜３．０ｍｍであり、０．３〜２．５ｍｍが好ましく、０．５〜２．０ｍｍがより好ましく、０．６〜１．８ｍｍがさらに好ましく、０．７〜１．６ｍｍが特に好ましい。トレッド主溝底部のサブトレッド厚みが２．０ｍｍを超えると、タイヤの重量が増大し、低燃費性能が悪化する。一方、サブトレッド厚みが０．１ｍｍ未満であると、ＴＧＣが発生しやすい傾向がある。
【００１８】
本実施形態においては、トレッド主溝底部のサブトレッド厚みを上記範囲内のように薄くしたタイヤを保管した場合であっても、特定の構成の空気入りタイヤであるため、良好なウェットグリップ性能および耐ＴＧＣ性能を有する。なお、本明細書において、トレッド主溝底部とは、タイヤ周方向にトレッドに形成される排水目的の溝を意味し、例えば、特開２００６−０６９３０５号公報の図１に記載の空気入りタイヤのトレッドパターンにおける第一縦主溝１２や第二縦主溝１３がトレッド主溝底部に該当する。また、本明細書において、トレッド主溝底部のサブトレッド厚みとは、トレッド主溝底部の溝底面からジョイントレスバンドが有する繊維コードの表面までのタイヤ半径方向の厚みを意味する。
【００１９】
＜キャップトレッド＞
上述のように、キャップトレッドは、キャップトレッド用ゴム組成物からなる部材である。
【００２０】
（ゴム成分）
キャップトレッド用ゴム組成物に使用できるゴム成分としては、イソプレン系ゴム、スチレンブタジエンゴム（ＳＢＲ）、ブタジエンゴム（ＢＲ）、スチレンイソプレンブタジエンゴム（ＳＩＢＲ）、クロロプレンゴム（ＣＲ）、アクリロニトリルブタジエンゴム（ＮＢＲ）等のジエン系ゴム、エチレンプロピレンジエンゴム（ＥＰＤＭ）、ブチルゴム（ＩＩＲ）、ハロゲン化ブチルゴム（Ｘ−ＩＩＲ）等の非ジエン系ゴム等が挙げられる。これらは単独で用いてもよく、２種以上を組み合わせて用いてもよい。なかでも、キャップトレッド用途に好適に適用できるという理由から、ジエン系ゴムが好ましい。また、ジエン系ゴムのなかでも、グリップ性能および耐摩耗性能がバランスよく得られるという理由から、イソプレン系ゴム、ＳＢＲおよびＢＲがより好ましく、ＳＢＲおよびＢＲがより好ましい。これらのゴム成分は、前記のうち１種単独で用いてもよく、２種以上を併用してもよい。
【００２１】
ゴム成分１００質量％中のジエン系ゴムの含有量は、７０質量％以上が好ましく、８０質量％以上がより好ましく、９０質量％以上がさらに好ましい。また、ジエン系ゴムのみからなるゴム成分であってもよい。ジエン系ゴムは、ＳＢＲおよびＢＲを含有することが好ましく、ＳＢＲおよびＢＲのみからなるジエン系ゴムであってもよく、ＳＢＲのみからなるジエン系ゴムであってもよい。また、別の態様として、イソプレン系ゴム（好ましくは天然ゴム）およびＢＲを含有するジエン系ゴム、イソプレン系ゴム（好ましくは天然ゴム）のみからならジエン系ゴム等も例示される。
【００２２】
ＳＢＲとしては、特に限定されず、例えば未変性の乳化重合スチレンブタジエンゴム（Ｅ−ＳＢＲ）や溶液重合スチレンブタジエンゴム（Ｓ−ＳＢＲ）、これらを変性した変性乳化重合スチレンブタジエンゴム（変性Ｅ−ＳＢＲ）や変性溶液重合スチレンブタジエンゴム（変性Ｓ−ＳＢＲ）等の変性ＳＢＲが挙げられる。またＳＢＲとしては、伸展油を加えて柔軟性を調整した油展タイプのものと、伸展油を加えない非油展タイプのものとがあるが、このいずれも使用可能である。これらのＳＢＲは、前記のうち１種単独で用いてもよく、２種以上を併用してもよい。
【００２３】
本実施形態において使用可能なＳ−ＳＢＲとしては、ＪＳＲ（株）、住友化学（株）、宇部興産（株）、旭化成（株）、日本ゼオン（株）等によって製造販売されるＳ−ＳＢＲが挙げられる。
【００２４】
ＳＢＲのスチレン含量は、ウェットグリップ性能および耐摩耗性能の観点から、１５質量％以上が好ましく、２０質量％以上がより好ましい。また、グリップ性能の温度依存性および耐摩耗性能の観点からは、６０質量％以下が好ましく、５０質量％以下がより好ましい。なお、該スチレン含量は、1Ｈ−ＮＭＲ測定により算出される値である。
【００２５】
ＳＢＲのビニル含量は、ウェットグリップ性能の観点から、１５質量％以上が好ましく、２０質量％以上がより好ましい。また、グリップ性能の温度依存性の観点からは、６５質量％以下が好ましく、６３質量％以下が好ましい。なお、該ビニル含量（１，２−結合ブタジエン単位量）は、赤外吸収スペクトル分析法によって測定される値である。
【００２６】
ＳＢＲの重量平均分子量（Ｍｗ）は、ウェットグリップ性能等の観点から、１０万以上が好ましく、１５万以上がより好ましく、２５万以上がさらに好ましい。また、架橋均一性等の観点からは、２００万以下が好ましく、１５０万以下がより好ましい。なお、該Ｍｗは、ゲルパーミエーションクロマトグラフィー（ＧＰＣ）（東ソー（株）製ＧＰＣ−８０００シリーズ、検出器：示差屈折計、カラム：東ソー（株）製のＴＳＫＧＥＬ  ＳＵＰＥＲＭＡＬＴＰＯＲＥ  ＨＺ−Ｍ）による測定値を基に、標準ポリスチレン換算により求めることができる。
【００２７】
ゴム成分１００質量％中のＳＢＲの含有量は、ウェットグリップ性能および耐摩耗性能の観点から、１０質量％以上が好ましく、３０質量％以上がより好ましく、６０質量％以上がさらに好ましい。また、該含有量は、汎用乗用車用のキャップトレッドの場合には、９５質量％以下が好ましく、９０質量％以下がより好ましく、８５質量％以下がさらに好ましい。一方、競技車用キャップトレッドの場合には、１００質量％であってもよい。なお、ＳＢＲとして油展タイプのＳＢＲを用いる場合は、当該油展タイプのＳＢＲ中に含まれる固形分としてのＳＢＲ自体の含有量をゴム成分中の含有量とする。
【００２８】
ＢＲとしては特に限定されるものではなく、例えば、シス１，４結合含有率が５０％未満のＢＲ（ローシスＢＲ）、シス１，４結合含有率が９０％以上のＢＲ（ハイシスＢＲ）、希土類元素系触媒を用いて合成された希土類系ブタジエンゴム（希土類系ＢＲ）、シンジオタクチックポリブタジエン結晶を含有するＢＲ（ＳＰＢ含有ＢＲ）、変性ＢＲ（変性ハイシスＢＲ、変性ローシスＢＲ）等タイヤ工業において一般的なものを使用することができる。なかでも、ハイシスＢＲおよび希土類系ＢＲからなる群より選択される少なくとも１種を用いることが好ましい。
【００２９】
ハイシスＢＲとしては、例えば、日本ゼオン（株）製のＢＲ１２２０、宇部興産（株）製のＢＲ１３０Ｂ、ＢＲ１５０Ｂ、ＢＲ１５０Ｌ、ＪＳＲ（株）製のＢＲ７３０等が挙げられる。ハイシスＢＲを含有することで低温特性および耐摩耗性能を向上させることができる。希土類系ＢＲとしては、例えば、ランクセス（株）製のＢＵＮＡ−ＣＢ２５等が挙げられる。
【００３０】
希土類系ＢＲは、希土類元素系触媒を用いて合成されたブタジエンゴムである。希土類系ＢＲは、シス含有率が高く、かつ、ビニル含有率が低い。希土類系ＢＲは特に限定されず、タイヤ製造において一般的に使用されているものが使用され得る。
【００３１】
希土類系ＢＲの合成に使用される希土類元素系触媒は特に限定されないが、ランタン系列希土類元素化合物、有機アルミニウム化合物、アルミノキサン、ハロゲン含有化合物、必要に応じてルイス塩基を含む触媒等である。これらの中でも、特に耐摩耗性能および発熱性が優れる点から、ランタン系列希土類元素化合物としてネオジム（Ｎｄ）含有化合物を用いたＮｄ系触媒が好ましい。希土類元素系触媒は、１種単独で用いてもよく、２種以上を併用してもよい。
【００３２】
希土類系ＢＲの重量平均分子量（Ｍｗ）は、耐摩耗性能や低燃費性能の観点から、２０万以上が好ましく、２５万以上がより好ましい。また、加工性の観点からは、９０万以下が好ましく、６０万以下がより好ましい。
【００３３】
希土類系ＢＲのシス１，４結合含有率は、９０質量％以上が好ましく、９３質量％以上がより好ましく、９５質量％以上がさらに好ましい。シス１，４結合含有率が上記範囲内であることにより、ゴム組成物の破断伸びおよび耐摩耗性能がより向上する。
【００３４】
希土類系ＢＲのビニル含有率は、１．８質量％以下が好ましく、１．０質量％以下がより好ましく、０．５質量％以下がさらに好ましい。希土類系ＢＲのビニル含有率が上記範囲内であることにより、ゴム組成物の破断伸びおよび耐摩耗性能がより向上する。なお、本実施形態において、ビニル含有率（１，２−結合ブタジエン単位量）およびシス１，４結合含有率は、いずれも赤外吸収スペクトル分析法により測定され得る。
【００３５】
ＳＰＢ含有ＢＲは、１，２−シンジオタクチックポリブタジエン結晶が、単にＢＲ中に結晶を分散させたものではなく、ＢＲと化学結合したうえで分散しているものが挙げられる。このようなＳＰＢ含有ＢＲとしては、宇部興産（株）製のＶＣＲ−３０３、ＶＣＲ−４１２、ＶＣＲ−６１７等が挙げられる。
【００３６】
変性ＢＲとしては、リチウム開始剤により１，３−ブタジエンの重合を行ったのち、スズ化合物を添加することにより得られ、さらに変性ＢＲ分子の末端がスズ−炭素結合で結合されているもの（スズ変性ＢＲ）や、ブタジエンゴムの活性末端に縮合アルコキシシラン化合物を有するブタジエンゴム（シリカ変性ＢＲ）等が挙げられる。このような変性ＢＲとしては、例えば、日本ゼオン（株）製のＢＲ１２５０Ｈ（スズ変性ＢＲ）、住友化学工業（株）製のＳ変性ポリマー（シリカ変性ＢＲ）等が挙げられる。
【００３７】
ゴム成分中のＢＲの含有量は、耐摩耗性能の観点から、５質量％以上が好ましく、１０質量％以上がより好ましく、１５質量％以上がさらに好ましい。また、ウェットグリップ性能の観点からは、４０質量％以下が好ましく、３５質量％以下がより好ましく、３０質量％以下がさらに好ましい。
【００３８】
イソプレン系ゴムとしては、合成イソプレンゴム（ＩＲ）、天然ゴム（ＮＲ）、改質天然ゴム等が挙げられる。ＮＲには、脱タンパク質天然ゴム（ＤＰＮＲ）、高純度天然ゴム（ＨＰＮＲ）も含まれ、改質天然ゴムとしては、エポキシ化天然ゴム（ＥＮＲ）、水素添加天然ゴム（ＨＮＲ）、グラフト化天然ゴム等が挙げられる。また、ＮＲとしては、例えば、ＳＩＲ２０、ＲＳＳ♯３、ＴＳＲ２０等、タイヤ工業において一般的なものを使用できる。なかでも、ＮＲ、ＩＲが好ましく、ＮＲがより好ましい。
【００３９】
（老化防止剤）
本実施形態に係るキャップトレッド用ゴム組成物は、老化防止剤をゴム成分１００質量部に対して３．０質量部以上含有することを特徴とする。アロマオイルと老化防止剤（特にフェニレンジアミン系老化防止剤）とは、類似のブリード挙動示すため、本実施形態においては、老化防止剤を極性可塑剤と考え、通常より多量に使用する。なお、一般に老化防止剤は、残存量として３質量部程度でオゾン劣化性および酸化劣化性の性能が飽和するため、また、トレッドの摩耗に従いフレッシュなゴム層が出現し、耐摩耗性能や耐久性が走行性能に支障がないため、通常３部質量部以上配合されることはまれである。
【００４０】
老化防止剤としては特に制限されず、タイヤ工業において通常使用されているものを用いることができ、例えば、フェニレンジアミン系老化防止剤、ジフェニルアミン系老化防止剤、フェノール系老化防止剤、キノン系老化防止剤、キノリン系老化防止剤等が挙げられる。なかでも、フェニレンジアミン系老化防止剤およびビスフェノール系老化防止剤、特にビスフェノール系老化防止剤は、ジエン系ゴム、特にＳＢＲ鎖に絡みつき、広い温度範囲においてｔａｎδを大きくしウェットグリップ性能を高める効果があることから、好適に使用される。また、酸化劣化抑制および難揮発性の理由から、２，２，４−トリメチル−１，２−ジヒドロキノリン重合体（ＴＭＱ）も好適に使用される。耐ＴＧＣ性能およびウェットグリップ性能を高度に両立させる観点から、フェニレンジアミン系老化防止剤、ビスフェノール系老化防止剤、およびキノリン系老化防止剤からなる群から選ばれる２種以上を含有することがより好ましく；フェニレンジアミン系老化防止剤および／またはビスフェノール系老化防止剤とキノリン系老化防止剤とを含有することがさらに好ましく；フェニレンジアミン系老化防止剤、ビスフェノール系老化防止剤、およびキノリン系老化防止剤を含有することが特に好ましい。
【００４１】
フェニレンジアミン系老化防止剤としては、Ｎ−（１，３−ジメチルブチル）−Ｎ’−フェニル−ｐ−フェニレンジアミン、Ｎ−イソプロピル−Ｎ’−フェニル−ｐ−フェニレンジアミン、Ｎ，Ｎ’−ジフェニル−ｐ−フェニレンジアミン、Ｎ，Ｎ’−ジ−２−ナフチル−ｐ−フェニレンジアミン、Ｎ−シクロヘキシル−Ｎ’−フェニル−ｐ−フェニレンジアミン、Ｎ，Ｎ’−ビス（１−メチルヘプチル）−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ−４−メチル−２−ペンチル−Ｎ’−フェニル−ｐ−フェニレンジアミン、Ｎ，Ｎ’−ジアリール−ｐ−フェニレンジアミン、ヒンダードジアリール−ｐ−フェニレンジアミン、フェニルヘキシル−ｐ−フェニレンジアミン、フェニルオクチル−ｐ−フェニレンジアミン等が挙げられる。なかでも、Ｎ−（１，３−ジメチルブチル）−Ｎ’−フェニル−ｐ−フェニレンジアミンが好ましい。
【００４２】
ジフェニルアミン系老化防止剤としては、例えば、ｐ−イソプロポキシジフェニルアミン、ｐ−（ｐ−トルエンスルホニルアミド）−ジフェニルアミン、Ｎ，Ｎ−ジフェニルエチレンジアミン、オクチル化ジフェニルアミン等が挙げられる。
【００４３】
フェノール系老化防止剤としては、例えば、２，６−ジ−ｔｅｒｔ−ブチル−４−メチルフェノール、２，６−ジ−ｔｅｒｔ−ブチル−４−エチルフェノール、２，６−ジ−ｔｅｒｔ−ブチルフェノール、１−オキシ−３−メチル−４−イソプロピルベンゼン、２−メチル−４，６−ビス［（オクチルチオ）メチル］フェノール、ブチルヒドロキシアニソール、２，４−ジメチル−６−ｔｅｒｔ−ブチルフェノール、ｎ−オクタデシル−３−（４’−ヒドロキシ−３’，５’−ジ−ｔｅｒｔ−ブチルフェニル）プロピオネート等のモノフェノール系老化防止剤；２，２’−メチレンビス−（４−メチル−６−ｔｅｒｔ−ブチルフェノール）、２，２’−メチレンビス−（４−エチル−６−ｔｅｒｔ−ブチルフェノール）、４，４’−ブチリデンビス−（３−メチル−６−ｔｅｒｔ−ブチルフェノール）、１，１’−ビス−（４−ヒドロキシフェニル）−シクロヘキサン等のビスフェノール系老化防止剤；テトラキス−［メチレン−３−（３’，５’−ジ−ｔｅｒｔ−ブチル−４’−ヒドロキシフェニル）プロピオネート］メタン等のポリフェノール系老化防止剤が挙げられ、ビスフェノール系老化防止剤が好ましく、２，２’−メチレンビス−（４−メチル−６−ｔｅｒｔ−ブチルフェノール）および４，４’−ブチリデンビス−（３−メチル−６−ｔｅｒｔ−ブチルフェノール）がより好ましく、４，４’-ブチリデンビス（３−メチル−６−ｔｅｒｔ−ブチルフェノール）がさらに好ましい。
【００４４】
キノン系老化防止剤としては、ベンゾキノン系、ヒドロキノン系、カテコール系、キノンジイミン系、キノメタン系、キノジメタン系老化防止剤等が挙げられ、なかでも、キノンジイミン系老化防止剤が好ましい。
【００４５】
キノンジイミン系老化防止剤としては、Ｎ−イソプロピル−Ｎ’−フェニル−ｐ−キノンジイミン、Ｎ−（１，３−ジメチルブチル）−Ｎ’−フェニルキノンジイミン、Ｎ，Ｎ’−ジフェニル−ｐ−キノンジイミン、Ｎ−シクロヘキシル−Ｎ’−フェニル−ｐ−キノンジイミン、Ｎ−ｎ−ヘキシル−Ｎ’−フェニル−ｐ−キノンジイミン、Ｎ，Ｎ’−ジオクチル−ｐ−キノンジイミン等が挙げられる。なかでも、Ｎ−（１，３−ジメチルブチル）−Ｎ’−フェニルキノンジイミン（６ＱＤＩ）が好ましい。
【００４６】
キノリン系老化防止剤としては、例えば、２，２，４−トリメチル−１，２−ジヒドロキノリン重合体、６−エトキシ−２，２，４−トリメチル−１，２−ジヒドロキノリン、６−アニリノ−２，２，４−トリメチル−１，２−ジヒドロキノリン、ポリ−２，２，４−トリメチル−１，２−ジヒドロキノリン等が挙げられ、２，２，４−トリメチル−１，２−ジヒドロキノリン重合体（ＴＭＱ）が好ましい。
【００４７】
老化防止剤のゴム成分１００質量部に対する総含有量は、３．０質量部以上であり、３．１質量部以上が好ましく、４．０質量部以上がより好ましく、５．０質量部以上がさらに好ましく、６．０質量部以上がさらに好ましく、７．０質量部以上がさらに好ましく、８．０質量部以上が特に好ましい。老化防止剤の含有量を３．０質量部以上とすることにより、耐ＴＧＣ性能およびウェットグリップ性能が充分に発揮される。また、該含有量は、２５質量部以下が好ましく、２０質量部以下がより好ましく、１８質量部以下がさらに好ましい。
【００４８】
フェニレンジアミン系老化防止剤のゴム成分１００質量部に対する含有量は、２．０質量部以上が好ましく、３．０質量部以上がより好ましく、３．１質量部以上がさらに好ましく、３．６質量部以上が特に好ましい。また、該含有量は、２０質量部以下が好ましく、１５質量部以下がより好ましく、１０質量部以下がさらに好ましい。
【００４９】
ビスフェノール系老化防止剤のゴム成分１００質量部に対する含有量は、０．１質量部以上が好ましく、１．０質量部以上がより好ましく、２．５質量部以上がさらに好ましく、３．６質量部以上が特に好ましい。また、該含有量は、２０質量部以下が好ましく、１５質量部以下がより好ましく、１０質量部以下がさらに好ましい。
【００５０】
キノリン系老化防止剤のゴム成分１００質量部に対する含有量は、０．１質量部以上が好ましく、０．３質量部以上がより好ましく、０．５質量部以上がさらに好ましく、０．７質量部以上が特に好ましい。また、該含有量は、１０質量部以下が好ましく、５．０質量部以下がより好ましく、３．０質量部以下がさらに好ましい。
【００５１】
フェニレンジアミン系老化防止剤およびビスフェノール系老化防止剤の合計含有量は、ウェットグリップ性能の観点から、ゴム成分１００質量部に対し、３．０質量部以上が好ましく、３．１質量部以上がより好ましく、４．０質量部以上がさらに好ましく、５．０質量部以上がさらに好ましく、６．０質量部以上がさらに好ましく、７．０質量部以上がさらに好ましく、８．０質量部以上が特に好ましい。また、該含有量は、２５質量部以下が好ましく、２０質量部以下がより好ましく、１８質量部以下がさらに好ましい。
【００５２】
本実施形態に係るキャップトレッド用ゴム組成物は、フェニレンジアミン系老化防止剤およびキノリン系老化防止剤を併用することにより、ドライグリップ性能およびウェットグリップ性能がより改善し、かつドライ路面走行時の酸化劣化抑制にも有効である。フェニレンジアミン系老化防止剤およびキノリン系老化防止剤の合計含有量は、ゴム成分１００質量部に対し、３．０質量部以上が好ましく、３．１質量部以上がより好ましく、４．０質量部以上がさらに好ましく、５．０質量部以上がさらに好ましく、６．０質量部以上がさらに好ましく、７．０質量部以上がさらに好ましく、８．０質量部以上が特に好ましい。また、該含有量は、２５質量部以下が好ましく、２０質量部以下がより好ましく、１８質量部以下がさらに好ましい。
【００５３】
（ワックス）
本実施形態に係るキャップトレッド用ゴム組成物は、ワックスを含むことが好ましい。これにより、良好な耐ＴＧＣ性能が得られる。ワックスとしては特に限定されないが、例えば、パラフィンワックス、マイクロクリスタリンワックス等の石油資源由来のワックスや、ライスワックス、蜜蝋、ソルビタンエステル等の天然ワックスが挙げられる。なかでも、広い温度域で優れた耐オゾン性が得られるという理由から、炭素数４０〜７０の分岐アルカンを含むワックスが好ましい。なお、ワックスは単独で用いてもよく、２種以上を併用してもよい。
【００５４】
炭素数４０〜７０の分岐アルカンは、環境温度が６０℃以上でなければブリードを起こさない。そのため、このような分岐ワックスが所定量配合されることにより、ゴム組成物は、夏場の倉庫保管時でも、白色化の原因とはならず、金属離型性が向上し得る。具体的には、このような分岐ワックスは、加硫開始初期において、瞬時にゴム表面にブリードし、金型表面のミクロな凹凸を埋めることにより、金型に対する離型性を向上させていると考えられる。また、このような分岐ワックスは、ゴム表面において、粒状に固化し得る。そのため、このような分岐ワックスが配合される場合であっても、得られるゴム組成物は、硬い膜を形成することがなく、初期グリップを悪化させることもなく、耐オゾン性も損なわれにくい。さらに、このような分岐ワックスのブリード物は、離型時は１５０〜１９０℃に達するため液状で、金型表面における粘性が小さく、タイヤが金型から外れやすい。分岐アルカンの炭素数が４０以上であることにより、加硫温度（例えば１５０〜２００℃）において、上記したブリードを生じやすい。また、分岐アルカンの炭素数が７０以下であることにより、ゴム組成物は、適度な粘性を示し、金型とタイヤ間における滑り性が向上し、離型しやすい。また、ゴム組成物は、タイヤ使用時でも、適度な膜硬さを示す。なお、炭素数が７０を超え、分子量が１０００を超えるようなワックスは、融点が高くなり、硬い膜を形成しやすい。一方、上記のとおり、本実施形態の炭素数４０〜７０の分岐アルカンは、硬い膜を形成せず、タイヤ用として好適である。
【００５５】
炭素数４０〜７０の分岐アルカンの含有量を特定量とする方法は特に限定されない。一例を挙げると、ゴム組成物は、例えば所定量の炭素数４０〜７０の分岐アルカンを含むワックスをゴム組成物に配合することにより、炭素数４０〜７０の分岐アルカンの含有量を上記範囲となるよう配合し得る。このようなワックスは特に限定されない。一例を挙げると、ワックスは、日本精鑞（株）等によって製造販売されるものが例示される。
【００５６】
炭素数４０〜７０の分岐アルカンの含有量は、高温でブリードしやすく、得られるゴム組成物の金型等に対する離型性が優れる点から、ゴム成分１００質量部に対し、０．１０質量部以上が好ましく、０．１２質量部以上がより好ましく、０．１５質量部以上がさらに好ましく、０．２０質量部以上が特に好ましい。また、初期グリップ性能および白色化が良好である観点からは、６．０質量部以下が好ましく、５．０質量部以下がより好ましく、４．０質量部以下がさらに好ましく、３．０質量部以下が特に好ましい。
【００５７】
ワックスの融点は、早期にブルームし短時間でワックスが消費されるのを防止する観点から、４０℃以上が好ましく、４５℃以上が好ましく、５０℃以上がさらに好ましい。また、耐オゾン性の観点からは、９０℃以下が好ましく、８５℃以下がより好ましい。なお、融点は、示差走査熱量測定装置（ＤＳＣ）を用いて測定した際のピークトップの温度である。例えば、示差走査熱量計（Ｔｈｅｒｍｏ  ｐｌｕｓ  ＤＳＣ８２３０、（株）リガク製）を用い、５℃／分で昇温し、得られる融解のピークトップを融点とすることができる。
【００５８】
（界面活性剤）
本実施形態に係るキャップトレッド用ゴム組成物は、界面活性剤を含むことが好ましい。界面活性剤は、ワックスや老化防止剤とともにタイヤ表面にブルームし、それらを溶かし平坦化するため、主に老化防止剤による白変色を軽減できると共に、タイヤ表面に形成される表面保護層の凹凸が減り、乱反射により目立つ茶変色を大幅に軽減できる。また、黒光りの光沢をタイヤ表面に与えることもできる。また、耐オゾン性も改善でき、耐ＴＧＣ性能も改善することができる。上記の炭素数４０〜７０の分岐アルカンを含むワックスと界面活性剤を併用することも好適な態様として挙げられる。
【００５９】
界面活性剤は、親水基と疎水基を有するものであれば特に限定されないが、例えば、脂肪酸金属塩、脂肪酸アミド、脂肪酸アミドのエステルおよびそれらの混合物；非イオン界面活性剤；連鎖エチレンオキサイド；ポリアルキレングリコール等が挙げられる。
【００６０】
脂肪酸金属塩および脂肪酸アミドを構成する脂肪酸としては、特に限定されないが、飽和または不飽和脂肪酸（好ましくは炭素数６〜２８（より好ましくは炭素数１０〜２５、さらに好ましくは炭素数１４〜２０）の飽和または不飽和脂肪酸）が挙げられ、例えば、ラウリン酸、ミリスチン酸、パルミチン酸、ステアリン酸、オレイン酸、リノール酸、リノレン酸、アラキジン酸、ベヘン酸、ネルボン酸等が挙げられる。これらは１種または２種以上を混合して用いることができる。なかでも、飽和脂肪酸が好ましく、炭素数１４〜２０の飽和脂肪酸がより好ましい。
【００６１】
脂肪酸金属塩を構成する金属としては、例えば、カリウム、ナトリウム等のアルカリ金属；マグネシウム、カルシウム、バリウム等のアルカリ土類金属；亜鉛、ニッケル、モリブデン等が挙げられる。なかでも、亜鉛、カルシウムが好ましく、カルシウムがより好ましい。
【００６２】
脂肪酸アミドとしては、飽和脂肪酸アミドでも不飽和脂肪酸アミドでもよい。飽和脂肪酸アミドとしては、例えば、Ｎ−（１−オキソオクタデシル）サルコシン、ステアリン酸アミド、ベヘニン酸アミド等が挙げられる。不飽和脂肪酸アミドとしては、例えば、オレイン酸アミド、エルカ酸アミド等が挙げられる。
【００６３】
脂肪酸金属塩の具体例としては、脂肪酸亜鉛塩であるパフォーマンスアディティブス社製のＵｌｔｒａ−Ｆｌｏｗ４４０等が挙げられる。脂肪酸金属塩と脂肪酸アミドとの混合物の具体例としては、脂肪酸カルシウムと脂肪酸アミドとの混合物であるストラクトール社製のＷＢ１６等が挙げられる。脂肪酸金属塩と脂肪酸アミドのエステルとの混合物の具体例としては、脂肪酸カルシウム塩とアミドエステルの混合物であるラインケミー社製のＡｆｌｕｘ１６等が挙げられる。
【００６４】
非イオン界面活性剤としては、例えば、エチレングリコールのモノエステルおよびジエステル、ソルビタン脂肪酸エステル、ポリオキシエチレンアルキルエーテル、プルロニック型非イオン界面活性剤等が挙げられ、プルロニック型非イオン界面活性剤が好ましい。
【００６５】
プルロニック型非イオン界面活性剤は、ポリオキシエチレンポリオキシプロピレングリコール、ポリオキシエチレンポリオキシプロピレンブロックポリマー、ポリプロピレングリコールエチレンオキシド付加物とも呼ばれ、一般的には、下記式（Ｉ）で表わされる非イオン界面活性剤である。下記式（Ｉ）で表わされるように、プルロニック型非イオン界面活性剤は、両側にエチレンオキシド構造から構成される親水基を有し、この親水基に挟まれるように、プロピレンオキシド構造から構成される疎水基を有する。
【化１】
2020059673.tif 000002
［式中、ａ、ｂ、ｃは整数を表す。］
【００６６】
プルロニック型非イオン界面活性剤のポリプロピレンオキシドブロックの重合度（上記式（Ｉ）のｂ）、およびポリエチレンオキシドの付加量（上記式（Ｉ）のａ＋ｃ）は特に限定されない。これらは、使用条件・目的等に応じて適宜選択され得る。ポリプロピレンオキシドブロックの割合が高くなる程、ゴムとの親和性が高く、ゴム表面に移行する速度が遅くなる傾向がある。非イオン界面活性剤のブルームを好適にコントロールできる点から、ポリプロピレンオキシドブロックの重合度（上記式（Ｉ）のｂ）は、１００以下が好ましく、１０〜７０であることがより好ましい。ポリエチレンオキシドの付加量（上記式（Ｉ）のａ＋ｃ）は、１００以下が好ましく、３〜６５であることがより好ましい。ポリプロピレンオキシドブロックの重合度、ポリエチレンオキシドの付加量が上記範囲内であることにより、ゴム組成物は、非イオン界面活性剤のブルームが好適にコントロールされ得る。
【００６７】
プルロニック型非イオン界面活性剤は、ＢＡＳＦジャパン（株）、三洋化成工業（株）、旭電化工業（株）、第一工業製薬（株）、日油（株）等によって製造販売されるものが例示される。
【００６８】
プルロニック型非イオン界面活性剤は、加硫後、２〜３日程度でブリードし、フェニレンジアミン系等の老化防止剤のブリードを促進し得る。そのため、このような界面活性剤は、例えば上記した分岐アルカン等を含むワックスにより膜が形成されるまでの補完的な役割を果たし得る。また、このような界面活性剤は、非極性である直鎖アルカンワックスを溶解し得る。また、このような界面活性剤は、直鎖アルカンワックスに入り込み、得られる被膜を柔軟にし、割れにくくし得る。そのため、このような界面活性剤が含有されることにより、ゴム組成物は、動的オゾン性が向上し得る。
【００６９】
連鎖エチレンオキサイドの具体例としては、例えば、三洋化成工業（株）製の５０ＨＢ−１００、５０ＨＢ−２０００等が挙げられる。
【００７０】
界面活性剤のＨＬＢは、ゴムの白変色を抑制する観点から、５．０〜１２．０が好ましく、５．５〜１１．５がより好ましく、６．０〜１１．０がさらに好ましい。なお、本明細書において、ＨＬＢとは、親水性−疎水性バランス（ＨＬＢ）値を意味し、小田法により求められる。小田法は、例えば「界面活性剤入門」〔２００７年三洋化成工業（株）発行、藤本武彦著〕２１２頁に記載されている方法である。ＨＬＢの値は前記「界面活性剤入門」２１３頁に記載の表における有機性の値と無機性の値との比率から、下記式により求めることができる。
（ＨＬＢ）＝｛（無機性）／（有機性）｝×１０
【００７１】
界面活性剤のＳＰ値は、ゴム成分（特にＳＢＲ）との相溶性が優れる点から、７．０〜１１．５が好ましく、７．５〜１１．０がより好ましく、８．０〜１０．５がさらに好ましい。なお、本実施形態において、ＳＰ値は、化合物の構造に基づいてＨｏｙ法によって算出された溶解度パラメーター（Solubility Parameter）を意味する。Ｈｏｙ法は、K.L.Hoy “Table of Solubility Parameters”, Solvent and Coatings Materials Research and Development Department, Union Carbites Corp.(1985)に記載された計算方法である。
【００７２】
界面活性剤および炭素数４０〜７０の分岐アルカンの合計含有量は、ゴム成分１００質量部に対し、０．１０質量部以上が好ましく、０．２０質量部以上がより好ましく、０．４０質量部以上がさらに好ましく、１．２質量部以上が特に好ましい。また、該含有量は、６．０質量部以下が好ましく、５．０質量部以下がより好ましく、４．０質量部以下がさらに好ましく、３．０質量部以下が特に好ましい。
【００７３】
（フィラー）
本実施形態に係るキャップトレッド用ゴム組成物は、フィラーとして、カーボンブラックおよびシリカを含有することが好ましい。
【００７４】
（カーボンブラック）
カーボンブラックとしては、ゴム工業において一般的なものを適宜利用することができる、例えば、ＧＰＦ、ＦＥＦ、ＨＡＦ、ＩＳＡＦ、ＳＡＦ等が挙げられる。これらのカーボンブラックは、１種単独で用いてもよく、２種以上を併用してもよい。
【００７５】
カーボンブラックの窒素吸着比表面積（Ｎ2ＳＡ）は、破断時伸びの観点から、５０ｍ2／ｇ以上が好ましく、７０ｍ2／ｇ以上がより好ましい。また、低燃費性能および加工性の観点からは、２００ｍ2／ｇ以下が好ましく、１５０ｍ2／ｇ以下がより好ましい。なお、カーボンブラックのＮ2ＳＡは、ＪＩＳ  Ｋ  ６２１７−２「ゴム用カーボンブラック基本特性−第２部：比表面積の求め方−窒素吸着法−単点法」に準じて測定された値である。
【００７６】
カーボンブラックを含有する場合のゴム成分１００質量部に対する含有量は、紫外線クラックの観点から、３質量部以上が好ましく、４質量部以上が好ましく、５質量部以上がより好ましい。また、カーボンブラックの含有量の上限は特に限定されないが、低燃費性能やウェットグリップ性能の観点から、１００質量部以下が好ましく、８０質量部以下がより好ましく、６０質量部以下がさらに好ましく、２５質量部以下が特に好ましい。
【００７７】
シリカとしては特に限定されず、例えば、乾式法シリカ（無水ケイ酸）、湿式法シリカ（含水ケイ酸）等が挙げられるが、シラノール基が多いという理由から、湿式法シリカが好ましい。
【００７８】
シリカの窒素吸着比表面積（Ｎ2ＳＡ）は、破断時伸びの観点から、１００ｍ2／ｇ以上が好ましく、１１０ｍ2／ｇ以上がより好ましい。また、低燃費性能および加工性の観点からは、２５０ｍ2／ｇ以下が好ましく、２３０ｍ2／ｇ以下がより好ましい。なお、本明細書におけるシリカのＮ2ＳＡは、ＡＳＴＭ  Ｄ３０３７−９３に準じてＢＥＴ法で測定される値である。
【００７９】
シリカを含有する場合のゴム成分１００質量部に対する含有量は、ウェットグリップ性能の観点から、３０質量部以上が好ましく、５０質量部以上がより好ましく、７０質量部以上がさらに好ましく、８０質量部以上が特に好ましい。また、低燃費性能および耐摩耗性能の観点からは、１５０質量部以下が好ましく、１４０質量部以下がより好ましく、１３０質量部以下がさらに好ましい。
【００８０】
シリカおよびカーボンブラックの合計１００質量％中のシリカの含有率は、５０質量％以上が好ましく、６０質量％以上がより好ましく、７０質量％以上がさらに好ましく、８０質量％以上が特に好ましい。また、該シリカの含有率は、９９質量％以下が好ましく、９７質量％以下がより好ましく、９５質量％以下がさらに好ましい。
【００８１】
シリカとカーボンブラックのゴム成分１００質量部に対する合計含有量は、耐摩耗性能の観点から、４０質量部以上が好ましく、５０質量部以上がより好ましく、６０質量部以上がさらに好ましい。また、低燃費性能および破断時伸びの観点からは、１８０質量部以下が好ましく、１６０質量部以下がより好ましく、１４０質量部以下がさらに好ましい。
【００８２】
シリカは、シランカップリング剤と併用することが好ましい。シランカップリング剤としては、特に限定されず、ゴム工業において、従来シリカと併用される任意のシランカップリング剤を使用することができる。シランカップリング剤の具体例としては、例えば、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（４−トリメトキシシリルブチル）テトラスルフィド、ビス（３−トリエトキシシリルプロピル）トリスルフィド、ビス（２−トリエトキシシリルエチル）トリスルフィド、ビス（４−トリエトキシシリルブチル）トリスルフィド、ビス（３−トリメトキシシリルプロピル）トリスルフィド、ビス（２−トリメトキシシリルエチル）トリスルフィド、ビス（４−トリメトキシシリルブチル）トリスルフィド、ビス（３−トリエトキシシリルプロピル）ジスルフィド、ビス（２−トリエトキシシリルエチル）ジスルフィド、ビス（４−トリエトキシシリルブチル）ジスルフィド、ビス（３−トリメトキシシリルプロピル）ジスルフィド、ビス（２−トリメトキシシリルエチル）ジスルフィド、ビス（４−トリメトキシシリルブチル）ジスルフィド、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、２−トリメトキシシリルエチル−Ｎ，Ｎ−ジメチルチオカルバモイルテトラスルフィド、３−トリメトキシシリルプロピルベンゾチアゾリルテトラスルフィド、３−トリエトキシシリルプロピルベンゾチアゾールテトラスルフィド、３−トリメトキシシリルプロピルメタクリレートモノスルフィド等のスルフィド基を有するシランカップリング剤；３−メルカプトプロピルトリメトキシシラン、３−メルカプトプロピルトリエトキシシラン、２−メルカプトエチルトリメトキシシラン、２−メルカプトエチルトリエトキシシラン、Ｓｉ３６３等のメルカプト基を有するシランカップリング剤；３−オクタノイルチオ−１−プロピルトリエトキシシラン、３−ヘキサノイルチオ−１−プロピルトリエトキシシラン、３−オクタノイルチオ−１−プロピルトリメトキシシラン等のチオエステル基を有するシランカップリング剤；ビニルトリエトキシシラン等のビニル基を有するシランカップリング剤；３−アミノプロピルトリエトキシシラン等のアミノ基を有するシランカップリング剤；γ−グリシドキシプロピルトリエトキシシラン等のグリシドキシ基を有するシランカップリング剤；３−ニトロプロピルトリメトキシシラン等のニトロ基を有するシランカップリング剤；３−クロロプロピルトリメトキシシラン等のクロロ基を有するシランカップリング剤等が挙げられ、スルフィド基を有するシランカップリング剤、メルカプト基を有するシランカップリング剤、およびチオエステル基を有するシランカップリング剤が好ましい。これらのシラン���ップリング剤は、１種単独で用いてもよく、２種以上を併用してもよい。
【００８３】
シランカップリング剤を含有する場合の含有量は、シリカ１００質量部に対して、１質量部以上が好ましく、３質量部以上がより好ましく、４質量部以上がさらに好ましい。また、シランカップリング剤の含有量は、シリカ１００質量部に対して、２０質量部以下が好ましく、１５質量部以下が好ましく、１０質量部以下がさらに好ましい。
【００８４】
フィラーとしては、カーボンブラック、シリカ以外に、さらにその他のフィラーを用いてもよい。そのようなフィラーとしては、特に限定されず、例えば、水酸化アルミニウム、アルミナ（酸化アルミニウム）、炭酸カルシウム、硫酸マグネシウム、タルク、クレー等この分野で一般的に使用されるフィラーをいずれも用いることができる。これらのフィラーは、１種単独で用いてもよく、２種以上を併用してもよい。
【００８５】
（軟化剤）
本実施形態に係るキャップトレッド用ゴム組成物は、軟化剤を配合してもよい。軟化剤を配合することにより、老化防止剤、界面活性剤、石油由来ワックスのブルームを好適にコントロールでき、本発明の効果がより良好に得られる。軟化剤としては、オイル、粘着性樹脂、液状ジエン重合体等が挙げられ、老化防止剤やワックスの移行速度等を考慮して適宜選択すればよい。
【００８６】
オイルとしては、例えば、プロセスオイル、植物油脂、またはそれらの混合物を用いることができる。プロセスオイルとしては、例えば、パラフィン系プロセスオイル、アロマ系プロセスオイル、ナフテン系プロセスオイル等を用いることができ、アロマ系プロセスオイルが好ましい。パラフィン系プロセスオイルとして、具体的には出光興産（株）製のＰＷ−３２、ＰＷ−９０、ＰＷ−１５０、ＰＳ−３２等が挙げられる。また、アロマ系プロセスオイルとして、具体的には出光興産（株）製のＡＣ−１２、ＡＣ−４６０、ＡＨ−１６、ＡＨ−２４、ＡＨ−５８等が挙げられる。植物油脂としては、ひまし油、綿実油、あまに油、なたね油、大豆油、パーム油、やし油、落花生湯、ロジン、パインオイル、パインタール、トール油、コーン油、こめ油、べに花油、ごま油、オリーブ油、ひまわり油、パーム核油、椿油、ホホバ油、マカデミアナッツ油、桐油等が挙げられる。これらは、１種単独で用いてもよく、２種以上を併用してもよい。
【００８７】
粘着性樹脂としては、タイヤ工業で慣用されるフェノール樹脂、アルキルフェノール樹脂、テルペン系樹脂、クマロン樹脂、インデン樹脂、クマロンインデン樹脂、スチレン樹脂、α−メチルスチレン樹脂、α−メチルスチレン／スチレン樹脂、アクリル樹脂、ロジン樹脂、ジシクロペンタジエン樹脂（ＤＣＰＤ樹脂）等の芳香族炭化水素系樹脂や、Ｃ５樹脂、Ｃ８樹脂、Ｃ９樹脂、Ｃ５／Ｃ９樹脂等の脂肪族炭化水素系樹脂等が挙げられる。また、これらの樹脂は、水素添加処理を行ったものであってもよい。なかでも、テルペン系樹脂、クマロンインデン樹脂、α−メチルスチレン樹脂、ロジン樹脂、およびジシクロペンタジエン樹脂が好ましく、テルペンスチレン樹脂、クマロンインデン樹脂およびα−メチルスチレン樹脂がより好ましい。樹脂成分は、前記例示のものからいずれか１種を単独で用いてもよく、２種以上を併用してもよい。
【００８８】
テルペン系樹脂は、脂肪族系石油樹脂、芳香族系石油樹脂、フェノール系樹脂、クマロンインデン樹脂、ロジン系樹脂等の他の粘着性樹脂よりもＳＰ値が低く、その値がＳＢＲ（ＳＰ値：８．９）とＢＲ（ＳＰ値：８．２）の間にあり、ゴム成分との相溶性の観点から好ましい。なかでもテルペンスチレン樹脂は、ＳＢＲとＢＲの両方に対して特に相溶性がよく、ゴム成分中に硫黄が分散しやすくなることから、好適に用いられる。
【００８９】
ポリテルペン樹脂は、α−ピネン、β−ピネン、リモネン、ジペンテン等のテルペン化合物から選ばれる少なくとも１種を原料とする樹脂である。テルペンフェノール樹脂は、前記テルペン化合物およびフェノール系化合物を原料とする樹脂である。テルペンスチレン樹脂は、前記テルペン化合物およびスチレンを原料とする樹脂である。ポリテルペン樹脂およびテルペンスチレン樹脂は、水素添加処理を行った樹脂（水添ポリテルペン樹脂、水添テルペンスチレン樹脂）であってもよい。テルペン系樹脂への水素添加処理は、公知の方法で行うことができ、また市販の水添樹脂を使用することもできる。
【００９０】
テルペン系樹脂は、前記例示のものからいずれか１種を単独で用いてもよく、２種以上を併用してもよい。本実施形態では、テルペン系樹脂は市販品が用いられてもよい。このような市販品は、ヤスハラケミカル（株）等によって製造販売されるものが例示される。  
【００９１】
クマロンインデン樹脂は、クマロンおよびインデンを含む樹脂である。クマロンインデン樹脂は、Ｒｕｅｔｇｅｒ社、日塗化学（株）、新日鉄化学（株）、新日本石油化学（株）等によって製造販売されるものが例示される。
【００９２】
α−メチルスチレン樹脂は、樹脂の骨格（主鎖）を構成する主なモノマー成分として、α−メチルスチレンを含む樹脂を意味し、例えば、α−メチルスチレン単独重合体や、α−メチルスチレンとスチレンとの共重合体等が挙げられる。これらα−メチルスチレン樹脂は、１種単独で用いてもよく、２種以上を併用してもよい。本実施形態では、α−メチルスチレン樹脂は市販品が用いられてもよい。このような市販品は、具体的には、アリゾナケミカル社等によって製造販売されるものが例示される。
【００９３】
粘着性樹脂を含有する場合のゴム成分１００質量部に対する含有量は、耐摩耗性能およびウェットグリップ性能の観点から、０．１質量部以上が好ましく、０．５質量部以上がより好ましく、１．０質量部以上がさらに好ましい。また、耐摩耗性能およびウェットグリップ性能の観点からは、２０質量部以下が好ましく、１５質量部以下がより好ましく、１２質量部以下がさらに好ましい。
【００９４】
粘着性樹脂の軟化点は、グリップ性能が優れる点から、１６０℃以下が好ましく、１４５℃以下であることがより好ましく、１２５℃以下であることがさらに好ましい。また、軟化点は、グリップ性能が優れる点から、０℃以上が好ましく、２０℃以上であることがより好ましく、３０℃以上であることがさらに好ましい。なお、本実施形態において、軟化点は、ＪＩＳ  Ｋ  ６２２０−１：２００１に規定される軟化点を環球式軟化点測定装置で測定し、球が降下した温度である。また、レース用タイヤにおいて好ましく使用されるコレシン（軟化点：１４５℃、ＢＡＳＦ社製）は、グリップ性能に優れる一方、設備との強粘着の問題が生じやすく、本分岐アルカンは、良好な金属離型性を示す。
【００９５】
粘着性樹脂のガラス転移温度（Ｔｇ）は、ゴム成分との相溶性が優れる点から、１１０℃以下が好ましく、１０５℃以下がより好ましく、１００℃以下がさらに好ましい。また、ゴム成分との相溶性が優れる点からは、−３５℃以上が好ましく、０℃以上がより好ましく、３０℃以上がさらに好ましい。
【００９６】
粘着性樹脂の重量平均分子量（Ｍｗ）は、揮発しにくく、グリップ性能が良好である点から、３００以上が好ましく、４００以上がより好ましく、５００以上がさらに好ましい。また、該Ｍｗは、１５０００以下が好ましく、１３０００以下がより好ましく、１１０００以下がさらに好ましい。
【００９７】
粘着性樹脂のＳＰ値は、ゴム成分（特にＳＢＲ）との相溶性が優れる点から、８〜１１の範囲が好ましく、８．２〜１０の範囲がより好ましく、８．５〜９．０の範囲がさらに好ましい。上記範囲内のＳＰ値を持つ樹脂を使用することでＳＢＲおよびＢＲとの相溶性が向上し、耐摩耗性能および破断伸びを改善できる。
【００９８】
（その他の成分）
本実施形態に係るトレッド用ゴム組成物は、前記成分以外にも、ゴム工業において一般的に使用される配合剤、例えば、脂肪酸（好ましくはステアリン酸）、酸化亜鉛、加硫剤、加硫促進剤等を適宜含有することができる。
【００９９】
脂肪酸を含有する場合のゴム成分１００質量部に対する含有量は、加硫速度の観点から、０．２質量部以上が好ましく、１質量部以上がより好ましい。また、加工性の観点からは、１０質量部以下が好ましく、５質量部以下がより好ましい。
【０１００】
酸化亜鉛を含有する場合のゴム成分１００質量部に対する含有量は、加硫速度の観点から、０．５質量部以上が好ましく、１質量部以上がより好ましい。また、耐摩耗性能の観点からは、１０質量部以下が好ましく、５質量部以下がより好ましい。
【０１０１】
加硫剤としては硫黄が好適に用いられる。硫黄としては、粉末硫黄、油処理硫黄、沈降硫黄、コロイド硫黄、不溶性硫黄、高分散性硫黄等を用いることができる。
【０１０２】
加硫剤として硫黄を含有する場合のゴム成分１００質量部に対する含有量は、十分な加硫反応を確保し、良好な隣接ゴムとの加硫接着性を得るという観点から、０．１質量部以上が好ましく、０．３質量部以上がより好ましく、０．５質量部以上がさらに好ましい。また、劣化の観点からは、３．０質量部以下が好ましく、２．５質量部以下がより好ましい。なお、本明細書において、硫黄の含有量とは、ゴム組成物に配合される加硫剤の純硫黄分の合計含有量を意味する。ここで、純硫黄分とは、例えば、加硫剤として、オイル含有硫黄を使用する場合には、オイル含有硫黄に含まれる硫黄分を意味し、また、加硫剤として、硫黄原子を含有する化合物（例えば、アルキルフェノール・塩化硫黄縮合物）を使用する場合には、該化合物中に含まれる硫黄原子を意味する。
【０１０３】
硫黄以外の加硫剤としては、例えば、田岡化学工業（株）製のタッキロールＶ２００、フレキシス社製のＤＵＲＡＬＩＮＫ  ＨＴＳ（１，６−ヘキサメチレン−ジチオ硫酸ナトリウム・二水和物）、ランクセス社製のＫＡ９１８８（１，６−ビス（Ｎ，Ｎ’−ジベンジルチオカルバモイルジチオ）ヘキサン）、式（II）：
【化２】
2020059673.tif 000003
（式中、ｘは２〜６の整数、ｎは１〜１５の整数、Ｒは置換されていてもよい炭素数２〜１８のアルキレン基または置換されていてもよい炭素数２〜１８のオキシアルキレン基を含むアルキレン基を示す。）で表される環状ポリスルフィド、鎖状ポリスルフィド（好ましくは、分子量が数千〜数万のポリスルフィド）等の硫黄原子を含む加硫剤や、ジクミルパーオキサイド等の有機過酸化物等が挙げられる。
【０１０４】
加硫促進剤としては、例えば、スルフェンアミド系、チアゾール系、チウラム系、チオウレア系、グアニジン系、ジチオカルバミン酸系、アルデヒド−アミン系もしくはアルデヒド−アンモニア系、イミダゾリン系、またはキサンテート系加硫促進剤が挙げられる。これらの加硫促進剤は、１種単独で用いてもよく、２種以上を併用してもよい。なかでも、加硫特性に優れ、加硫後のゴムの物性において、低燃費性能に優れるという理由からスルフェンアミド系加硫促進剤が好ましく、例えば、Ｎ−ｔｅｒｔ−ブチル−２−ベンゾチアゾリルスルフェンアミド（ＴＢＢＳ）、Ｎ−シクロヘキシル−２−ベンゾチアゾリルスルフェンアミド（ＣＺ）、Ｎ，Ｎ’−ジシクロヘキシル−２−ベンゾチアゾリルスルフェンアミド（ＤＺ）等が挙げられる。
【０１０５】
加硫促進剤を含有する場合のゴム成分１００質量部に対する含有量は、十分な加硫速度を確保するという観点から、０．５質量部以上が好ましく、１．０質量部以上が好ましく、３．０質量部以上がさらに好ましい。また、ブルーミングを抑制するという観点からは、１５質量部以下が好ましく、１０質量部以下がより好ましく、５質量部以下がさらに好ましい。
【０１０６】
キャップトレッド用ゴム組成物の製造方法としては、公知の方法を用いることができ、例えば、前記各成分をオープンロール、バンバリーミキサー等のゴム混練装置を用いて混練し、その後加硫する方法等により製造できる。
【０１０７】
＜ジョイントレスバンド＞
上述のように、ジョイントレスバンドは、繊維コードを繊維コード被覆用ゴム組成物で被覆されてなる部材である。
【０１０８】
繊維コード被覆用ゴム組成物に使用できるゴム成分としては、キャップトレッド用ゴム組成物に使用できるゴム成分と同様のゴム等が挙げられる。これらは１種単独で用いてもよく、２種以上を併用してもよい。なかでも、コード接着性に優れ、ジョイントレスバンド用途に好適に適用できるという理由から、ジエン系ゴムが好ましい。また、ジエン系ゴムのなかでも、良好な操縦安定性、低燃費性能、破断時伸び、耐久性、耐亀裂成長性が得られるという理由から、イソプレン系ゴム、ＳＢＲ、ＢＲが好ましく、イソプレン系ゴムおよびＳＢＲを併用することがより好ましい。
【０１０９】
ゴム成分１００質量％中のジエン系ゴムの含有量は、７０質量％以上が好ましく、８０質量％以上がより好ましく、９０質量％以上がさらに好ましい。また、ジエン系ゴムのみからなるゴム成分であってもよい。
【０１１０】
イソプレン系ゴムおよびＳＢＲとしては、キャップトレッド用ゴム組成物と同様のものを同様の態様で好適に使用できる。
【０１１１】
イソプレン系ゴムを含有する場合のゴム成分１００質量％中の含有量は、破断時伸びの観点から、３０質量％以上が好ましく、６０質量％以上がより好ましい。また、該含有量は、９０質量％以下が好ましく、８０質量％以下がより好ましい。
【０１１２】
ＳＢＲを含有する場合のゴム成分１００質量％中の含有量は、１０質量％以上が好ましく、２０質量％以上よりが好ましい。また、該含有量は、７０質量％以下が好ましく、４０質量％以下がより好ましい。
【０１１３】
ゴム成分１００質量％中のイソプレン系ゴムおよびＳＢＲの合計含有量は、７０質量％以上が好ましく、８０質量％以上がより好ましい。また、イソプレン系ゴムおよびＳＢＲのみからなるゴム成分であってもよい。
【０１１４】
繊維コード被覆用ゴム組成物中のフェニレンジアミン系老化防止剤の含有量は、加工性およびゴム焼け防止の観点から、繊維コード被覆用ゴム組成物１００質量％中、１質量％以下が好ましく、０．５質量％以下がより好ましく、実質的に含有しないことがさらに好ましく、具体的には、特に好ましくは０．０５質量％以下、最も好ましくは０．０１質量％以下である。一方、耐ＴＧＣ性能の観点からは、０．５〜１質量％含有することが好ましい。
【０１１５】
繊維コード被覆用ゴム組成物は、ワックスを含んでいてもよい。ワックスとしては、キャップトレッド用ゴム組成物と同様のものを同様の態様で好適に使用できる。
【０１１６】
ワックスを含有する場合のゴム成分１００質量部に対する含有量は、４．０質量部以下が好ましく、２．０質量部以下がより好ましい。
【０１１７】
繊維コード被覆用ゴム組成物には、カーボンブラックを含むことが好ましい。カーボンブラックとしては、キャップトレッド用ゴム組成物と同様のものを同様の態様で好適に使用できる。
【０１１８】
カーボンブラックを含有する場合のゴム成分１００質量部に対する含有量は、２０〜８０質量部が好ましく、２５〜７０質量部がより好ましく、３０〜６０質量部がさらに好ましい。
【０１１９】
繊維コード被覆用ゴム組成物には、シリカを含むことが好ましい。シリカとしては、キャップトレッド用ゴム組成物と同様のものを同様の態様で好適に使用できる。
【０１２０】
シリカを含有する場合のゴム成分１００質量部に対する含有量は、５〜６０質量部が好ましく、５〜２０質量部がより好ましい。
【０１２１】
繊維コード被覆用ゴム組成物には、前記成分以外にも、ゴム組成物の製造に一般に使用される配合剤、例えば、軟化剤、樹脂成分、ステアリン酸、酸化亜鉛、加硫剤、加硫促進剤等を適宜配合できる。
【０１２２】
繊維コード被覆用ゴム組成物の製造方法としては、公知の方法を用いることができ、例えば、前記各成分をオープンロール、バンバリーミキサー等のゴム混練装置を用いて混練し、その後加硫する方法等により製造できる。
【０１２３】
本実施形態に係る空気入りタイヤは、上記ゴム組成物を用いて通常の方法によって製造される。すなわち、必要に応じて各種添加剤を配合したゴム組成物を、未加硫の段階でキャップトレッド等の各タイヤ部材の形状に合わせて押し出し加工し（ジョイントレスバンドの場合は、未加硫の段階で、シート状の繊維コード被覆用ゴム組成物を繊維コードに上下から圧着被覆してジョイントレスバンドの形状とし）、タイヤ成型機上にて通常の方法にて成形し、他のタイヤ部材とともに貼り合わせ、未加硫タイヤを形成した後、加硫機中で加熱加圧してタイヤを製造することができる。
【０１２４】
繊維コードとしては、ポリエチレン、ナイロン、アラミド、グラスファイバー、ポリエステル、ポリケトン、レーヨン、ポリエチレンテレフタレート等の繊維により得られるコードが挙げられる。また、複数種類の繊維により得られるハイブリッドコードを使用してもよい。
【実施例】
【０１２５】
本発明を実施例に基づいて説明するが、本発明は、実施例のみに限定されるものではない。【０１２６】
以下、実施例および比較例において用いた各種薬品をまとめて示す。
ＳＢＲ１：日本ゼオン（株）製のＮ９５４８（スチレン含有率：３５質量％、ビニル含有率：３５質量％、Ｍｗ：１０９万、１００質量部に対し、３７．５部が油展）
ＳＢＲ２：日本ゼオン（株）製のＮＳ６１２（スチレン含有率：１５質量％、ビニル含有率：３０質量％、Ｍｗ：７８万、非油展）
ＢＲ：ランクセス（株）製のＣＢ２５（ネオジム（Ｎｄ）系触媒を用いて合成したＢＲ（Ｎｄ−ＢＲ）、シス含量：９７質量％、ビニル含量：０．７質量％、Ｍｗ：５０万）
カーボンブラック１：キャボットジャパン（株）製のショウブラックＮ３５１Ｈ（Ｎ2ＳＡ：６９ｍ2／ｇ）
カーボンブラック２：キャボットジャパン（株）製のショウブラックＮ２２０（Ｎ2ＳＡ：１１１ｍ2／ｇ）
シリカ：エボニックデグサ社製のＵＬＴＲＡＳＩＬ  ＶＮ３（Ｎ2ＳＡ：１７５ｍ2／ｇ）
シランカップリング剤１：エボニックデグサ社製のＳｉ７５（ビス（３−トリエトキシシリルプロピル）ジスルフィド）
シランカップリング剤２：モメンティブ社製のＮＸＴ−Ｚ４５（メルカプト基を有するシランカップリング剤）
粘着樹脂１：アリゾナケミカル社製のＳｙｌｖａｔｒａｘｘ４４０１（α−メチルスチレン樹脂、軟化点：８５℃、Ｔｇ：４３℃、ＳＰ値：９．１、Ｍｗ：７００）
粘着樹脂２：ヤスハラケミカル（株）製のＹＳレジン  ＴＯ１２５（テルペンスチレン樹脂、軟化点：１２５℃、Ｔｇ：６４℃、ＳＰ値：８．７、Ｍｗ：８００）
粘着樹脂３：Ｒｕｅｔｇｅｒｓ  Ｃｈｅｍｉｃａｌｓ社製のＮＯＶＡＲＥＳ  Ｃ１０（液状クマロンインデン樹脂、軟化点：１０℃、Ｔｇ：−３０℃、ＳＰ値：８．８、Ｍｗ：３５０）
界面活性剤１：Ｓｃｈｉｌｌ＆Ｓｅｉｌａｃｈｅｒ社製のストラクトールＷＢ１６（脂肪酸エステルと脂肪酸金属塩の混合物、ＨＬＢ：８．３、ＳＰ値：１０．０）
界面活性剤２：三洋化成工業（株）製のニューポールＰＥ−６４（プルロニック型非イオン界面活性剤、ＨＬＢ：１０．９、ＳＰ値：９．２）
界面活性剤３：三洋化成工業（株）製のＰＥＧ４０００Ｎ（ポリエチレングリコール、ＨＬＢ：１９．５、ＳＰ値：９．６）
界面活性剤４：日油（株）製のステアリン酸「椿」（ＨＬＢ：４．２、ＳＰ値：９．１）
ワックス１：日本精鑞（株）製のオゾエース３５５（パラフィンワックス、炭素数４０〜７０の分岐アルカン：８．３質量％、融点：７０℃）
ワックス２：日本精鑞（株）製Ｈｉ−Ｍｉｃ１０８０（マイクロクリスタリンワックス、炭素数４０〜７０の分岐アルカン：４７．０質量％、融点：８４℃）
オイル１：Ｈ＆Ｒ社製のｖｉｖａｔｅｃ５００（ＴＤＡＥオイル）
オイル２：出光興産（株）製のダイアナプロセスＡＨ−２４（アロマ系プロセスオイル）
フェニレンジアミン系老化防止剤１：ランクセス社製のＶｕｌｋａｎｏｘ４０２０（Ｎ−（１，３−ジメチルブチル）−Ｎ’−フェニル−ｐ−フェニレンジアミン（６ＰＰＤ）)
フェニレンジアミン系老化防止剤２：ランクセス社製のＶｕｌｋａｎｏｘ４０３０（Ｎ，Ｎ’−ビス（１，４−ジメチルペンチル）−ｐ−フェニレンジアミン（７７ＰＤ））
フェニレンジアミン系老化防止剤３：ランクセス社製のＶｕｌｋａｎｏｘＤＰＰＤ（Ｎ，Ｎ’−ジフェニル−ｐ−フェニレンジアミン（ＤＰＰＤ）)
ビスフェノール系老化防止剤１：大内新興化学工業（株）製のＮＳ−６（２，２’-メチレンビス（４−メチル−６−ｔｅｒｔ−ブチルフェノール））
ビスフェノール系老化防止剤２：大内新興化学工業（株）製のＮＳ−３０（４，４’-ブチリデビス（３−メチル−６−ｔｅｒｔ−ブチルフェノール））
キノリン系老化防止剤：大内新興化学工業（株）製のノクラック２２４（２，２，４−トリメチル−１，２−ジヒドロキノリン重合体（ＴＭＱ））
酸化亜鉛１：東邦亜鉛（株）製の銀嶺Ｒ
酸化亜鉛２：三井金属鉱業（株）製の亜鉛華２種
スミカノール６２０：田岡化学工業（株）製のスミカノール６２０（変性レゾルシノール樹脂（変性レゾルシノール・ホルムアルデヒド縮合物））
スミカノール５０７Ａ：住友化学工業（株）製のスミカノール５０７Ａ（変性エーテル化メチロールメラミン樹脂（ヘキサメチロールメラミンペンタメチルエーテル（ＨＭＭＰＭＥ）の部分縮合物）、シリカとオイル３５質量％含有）
ステアリン酸：日油（株）製のステアリン酸「椿」
硫黄１：１０％オイル含有不溶性硫黄：日本乾溜工業（株）製のセイミサルファー（二硫化炭素による不溶物６０％以上の不溶性硫黄、オイル分：１０質量％）
硫黄２：細井化学工業（株）製のＨＫ−２００−５（５質量％オイル含有粉末硫黄）
加硫促進剤１：大内新興化学工業（株）製のノクセラーＮＳ（Ｎ−ｔｅｒｔ−ブチル−２−ベンゾチアゾリルスルフェンアミド（ＴＢＢＳ））
加硫促進剤２：大内新興化学工業（株）製のノクセラーＤ（ジフェニルグアニジンジフェニルグアニジン（ＤＰＧ））【０１２７】
（実施例および比較例）
表１〜３に示す配合処方にしたがい、（株）神戸製鋼製１．７Ｌバンバリーミキサーを用いて、硫黄および加硫促進剤以外の薬品を混練りした。次に、オープンロールを用いて、得られた混練り物に硫黄および加硫促進剤を添加して練り込み、未加硫ゴム組成物を得た。得られた未加硫ゴム組成物を用いて、キャップトレッドおよびジョイントレスバンドの形状に合わせて成形し、他のタイヤ部材とともに貼り合わせて未加硫タイヤを作製し、１７０℃で加硫して試験用タイヤ（２０５／６５Ｒ１５、８．７ｋｇ）を得た。なお、トレッドのパターンは、５本主溝構造とし、サブトレッド構造は、表２および表３に示す仕様にしたがい、繊維コードは、旭化成社製のナイロン６，６（１４００ｄ−ｔｅｘ／２  コード径０．５４ｍｍ）を使用して試験用タイヤを作製した。得られた試験用タイヤの性能を以下の試験により評価した。【０１２８】
＜加工性試験＞
未加硫の各ＪＬＢゴム組成物（配合１および配合２）について、繊維コード織物（直径：１．７ｍ）にゴムシートをロールで圧着加工し巻き取り後、コード１０本束のテープ状に裁断加工した。目視により外観検査を行い、ゴム取られ、ひきちぎれ、ゴム焼けがないものを良品とし、軽不良率を求めた。得られた軽不良率の逆数の値について、配合１を１００として指数表示した。指数が大きいほど、不良発生率が小さいことを示す。【０１２９】
＜ウェットグリップ性能＞
各試験用タイヤを試験用実車（国産ＦＦ車、排気量：２０００ｃｃ）の全輪に装着し、湿潤路面において初速度１００ｋｍ／ｈからの制動距離を測定した。下記の式により比較例１を１００として指数表示した。指数が大きいほど、ウェットグリップ性能に優れることを示す。なお、１００以上を性能目標値とし、１０５以上が好ましい。
（ウェットグリップ性能指数）＝
（比較例１のタイヤの制動距離）／（各試験用タイヤの制動距離）×１００【０１３０】
＜耐ＴＧＣ性能＞
得られた試験用タイヤを、大阪地区の倉庫でタイヤを１２本横積みにし、３カ月間保管した。上のタイヤの総重量（実質荷重は、８．７ｋｇ×１１本の荷重が、上のタイヤから伝わる。）によって、下のタイヤ主溝底にオゾン亀裂が生じやすくなるため、３カ月間保管した後、最も変形の激しい、一番下のタイヤの主溝部のＴＧＣ発生度合を観察し、比較例１の結果を１００として指数表示した。なお、指数が大きいほど、耐ＴＧＣ性能が高く、ＴＧＣを良好に抑制できることを示す。なお、１００以上を性能目標値とする。【０１３１】
【表１】
2020059673.tif 000004
【０１３２】
【表２】
2020059673.tif 000005
【０１３３】
【表３】
2020059673.tif 000006
【０１３４】
表１〜表３の結果より、キャップトレッド用ゴム組成物に老化防止剤を所定量配合し、かつトレッド主溝底部のサブトレッド厚みを０．１〜３．０ｍｍとした本発明の空気入りタイヤは、良好な耐ＴＧＣ性能およびウェットグリップ性能を有することがわかる。
【国際調査報告】
2020059673.tif 000007
2020059673.tif 000008
2020059673.tif 000009
2020059673.tif 000010